FR 3000568 A1 20140704 FR 1262953 A 20121228 La présente invention concerne une lentille ophtalmique pour lunettes, comportant un revêtement antisalissure (top-coat) et une surcouche temporaire préalablement déposée sur le revêtement antisalissure, rendant la lentille apte au débordage et conduisant, après retrait de la surcouche temporaire, à une lentille ophtalmique aux propriétés antisalissure améliorées par rapport aux lentilles ophtalmiques obtenues à partir de celles comportant une surcouche temporaire classique. Une lentille résulte d'une succession d'opérations de moulage et/ou de surfaçage/polissage qui déterminent la géométrie des deux surfaces optiques convexe et concave de ladite lentille, puis de traitements de surface appropriés. La dernière étape de finition d'une lentille ophtalmique est l'opération de débordage qui consiste à usiner la tranche ou périphérie de la lentille de façon à la conformer aux dimensions requises pour adapter cette lentille à la monture de lunettes dans laquelle elle est destinée à prendre place. Le débordage est réalisé généralement sur une meuleuse comprenant des meules diamantées et/ou des têtes fraiseuses qui effectuent l'usinage tel que défini ci-dessus. La lentille est maintenue, lors de cette opération, par des organes de blocage intervenant axialement. Le mouvement relatif de la lentille par rapport à la meule est contrôlé, généralement numériquement, afin de réaliser la forme souhaitée. Comme cela apparaît, il est tout à fait impératif que la lentille soit fermement maintenue lors de ce mouvement. Pour cela, avant l'opération de débordage, on effectue une opération de glantage de la lentille, c'est à dire que l'on vient positionner sur la surface convexe de le lentille un moyen de maintien ou gland. Un patin de maintien, tel qu'une pastille autocollante, par exemple comportant un adhésif double face (de type PSA-pressure sensitive adhesive-adhésif sensible à la pression), est disposé entre le gland et la surface convexe et/ou concave, de préférence la surface convexe de la lentille, ce dernier cas sera décrit plus en détail dans la suite de la présente demande. La lentille ainsi équipée est positionnée sur l'un des organes axiaux de blocage précités, le second organe de blocage axial venant alors serrer la lentille sur sa face concave par l'intermédiaire d'une butée, généralement en élastomère. Lors de l'usinage, un effort de couple tangentiel est généré sur la lentille, ce qui peut engendrer une rotation de celle-ci par rapport au gland si le système de maintien de la lentille. Le bon maintien de la lentille dépend principalement de la bonne adhérence à l'interface patin de maintien/surface convexe de la lentille. Les revêtements anti-salissures, également dénommés "revêtements hydrophobes et/ou oléophobes" sont bien connus dans la technique. Ils sont généralement fabriqués à partir de fluorosilanes ou fluorosilazanes, c'est-à-dire des silanes ou des silazanes contenant des atomes de fluor. Les revêtements anti-salissures les plus performants possèdent de faibles énergies de surface, typiquement des énergies de surface inférieures ou égales à 14 mJ/ m2, de préférence inférieures ou égales à 12 mJ/m2. La conséquence de ces faibles énergies de surface est que la lentille peut se désaxer lors de l'étape de débordage. Ce problème technique est connu. Afin de remédier à celui-ci, il a été proposé de déposer des revêtements temporaires (ou surcouches temporaires) permettant d'éviter le désaxage lors du débordage, tout en préservant les propriétés du revêtement anti-salissures. De telles techniques ont fait l'objet de nombreux brevets tels que les brevets EP1392613, W02004110946, W02008053020. Après retrait de la surcouche, les propriétés de la couche hydrophobe, même si celles-ci sont globalement bien préservées peuvent être parfois inférieures à celles de la couche avant dépôt de la couche temporaire. En particulier, l'angle de contact peut être inférieur de quelques degrés par rapport à celui de la couche hydrophobe avant dépôt de la couche temporaire. Par ailleurs, la durabilité (le maintien des propriétés hydrophobes du revêtement sous l'effet d'essuyages répétés) peut être affectée. C'est un des buts de l'invention de fournir une lentille ophtalmique pour lunettes, comportant un revêtement antisalissure (top-coat) et une surcouche temporaire préalablement déposée sur le revêtement antisalissure, rendant la lentille apte au débordage et conduisant, après retrait de la couche temporaire, à une lentille ophtalmique à propriétés antisalissure améliorées par rapport aux lentilles ophtalmiques comportant une couche hydrophobe et une surcouche classique, telle qu'une surcouche de fluorure métallique. Bien évidemment, cette amélioration doit s'effectuer sans nuire aux autres propriétés de la surcouche à savoir sa capacité à rendre apte au débordage la lentille ophtalmique et son retrait aisé, en particulier par essuyage à sec, au moyen d'un simple tissu d'entretien de lentilles, et/ou en présence d'un solvant approprié (alcool). Selon l'invention, en déposant successivement deux couches hydrophobes spécifiques avant de procéder au dépôt de la surcouche temporaire de fluorure métallique et en utilisant des épaisseurs précisément définies pour ces couches hydrophobes et pour la surcouche temporaire, on parvient à améliorer de façon importante les propriétés d'angle de contact et la durabilité de la couche hydrophobe après retrait de la surcouche, par rapport à des lentilles hydrophobes de l'état de l'art utilisant une couche hydrophobe et une surcouche classiques. Ainsi, l'invention consiste en une lentille ophtalmique apte au débordage comprenant une surface principale avant et une surface principale arrière obtenue par dépôt successif dans cet ordre sur au moins une des surfaces principales de la lentille, préférentiellement la surface principale avant, -d'au moins une première couche hydrophobe, d'une épaisseur physique de 6 à 16 nm obtenue par dépôt d'une composition comprenant un premier constituant A choisi parmi les composés fluorés, de préférence perfluorés, et mieux encore des polyéthers perfluorés, comportant au moins un groupe silanol ou un précurseur de groupe silanol et dont la masse molaire moyenne en nombre est supérieure ou égale à 2000 g/mol, préférentiellement de 2000 à 10000 g/mol; -d'au moins une deuxième couche hydrophobe, d'une épaisseur physique de 3 à 20 nm, obtenue par dépôt d'une composition comprenant un second constituant B choisi parmi des composés fluorés, de préférence perfluorés, comportant au moins un groupe silanol ou un précurseur de celui-ci, et dont la masse molaire moyenne en nombre est inférieure ou égale à 900 g/mol; -d'au moins une couche temporaire comprenant un fluorure métallique, d'une épaisseur 10 physique de 22 à 50 nm; -optionnellement d'une couche temporaire comprenant un oxyde ou un hydroxyde métallique ou de métalloïde. Dans la présente demande, un revêtement temporaire est un revêtement destiné à être éliminé/retiré après le débordage de la lentille ophtalmique. 15 Par face arrière (généralement concave) du substrat, on entend la face qui, lors de l'utilisation de l'article, est la plus proche de l'oeil du porteur. Inversement, par face avant (généralement convexe) du substrat, on entend la face qui, lors de l'utilisation de l'article, est la plus éloignée de l'oeil du porteur. Les inventeurs ont constaté que les épaisseurs physiques de la première couche 20 hydrophobe et de la couche de fluorure métallique étaient les paramètres les plus influents sur les performances finales de la couche antisalissure. Des épaisseurs de 3 à 10 nm, mieux de 5 à 8 nm, pour la deuxième couche hydrophobe, sont toutefois particulièrement recommandées. Les caractéristiques préférentielles non limitatives prises isolément ou en combinaison 25 des lentilles ophtalmiques selon l'invention sont : - l'épaisseur physique préférentielle de la première couche hydrophobe varie de 6 à 15 nm, et l'épaisseur physique de la couche comprenant un fluorure métallique varie de 24 à 40 nm. - l'épaisseur physique de la première couche hydrophobe varie de 8 à 12 nm, et 30 l'épaisseur physique de la couche comprenant un fluorure métallique varie de 25 à 38 nm. - l'épaisseur physique de la première couche hydrophobe varie de 6 à 15 nm, et l'épaisseur physique de ladite couche comprenant un fluorure métallique varie de 24 à 40 nm. - l'épaisseur physique de la première couche hydrophobe varie de 8 à 12 nm, mieux 8 à 11 nm, l'épaisseur physique de la deuxième couche hydrophobe varie de 5 à 8 nm et 35 l'épaisseur physique de la couche comprenant un fluorure métallique varie de 25 à 38 nm, mieux de 28 à 33 nm. - l'épaisseur totale des première et deuxième couches hydrophobes est supérieure ou égale à 13 nm. - l'épaisseur totale des première et deuxième couches hydrophobe est supérieure ou égale à 15 nm, quand l'épaisseur de la couche comprenant un fluorure métallique est supérieure ou égale à 40 nm. - une couche d'oxyde de magnésium est déposée sur la couche de fluorure métallique. Les composés A et B sont choisis de façon à conférer des propriétés hydrophobes aux premières et deuxièmes couches. Par couche à propriété hydrophobe (ou couche hydrophobe), on entend une couche dont la surface présente un angle de contact statique avec l'eau de 90° ou plus. Le composé A est choisi préférentiellement parmi les composés conduisant à une première couche possédant une énergie de surface inférieure ou égale à 14 mJ/m2, mieux inférieure ou égale à 12 mJ /m2. La première couche hydrophobe est obtenue par dépôt d'une composition comprenant de préférence au moins 40%, mieux au moins 50% en masse, mieux encore au moins 70% en masse et de façon optimale au moins 80% en masse de composé A. Les énergies de surface sont calculées selon la méthode OWENS-WENDT décrite dans la référence : "Estimation of the surface force energy of polymers" OWENS D.K, WENDT R.G. (1969) J. APPL-POLYM-SCI, 13, 1741-1747. L'angle de contact statique avec l'eau de la première couche hydrophobe est préférentiellement supérieur à 100°, mieux supérieur à 110° et mieux encore supérieur à 115°. Le constituant A est choisi parmi des composés fluorés, de préférence perfluorés, comportant au moins un groupe silanol ou un précurseur de groupe silanol et dont la masse molaire moyenne en nombre est supérieure ou égale à 2000 g /mol, préférentiellement de 2000 à 10000 g/mol, mieux de 3000 à 6000 g/mol, et de façon optimale de 3000 à 5000 g/mol. D'une manière générale, dans la présente demande, à la fois pour le constituant A et le constituant B, les groupes précurseurs de groupes silanols peuvent être représentés indépendamment les uns des autres par le groupe hydrolysable de formule-Si(X),, où n est un entier variant de 1 à 3 et où les groupes X représentent indépendamment des groupes précurseurs de groupes hydroxyle, c'est-à-dire des groupes hydrolysables. Préférentiellement, X est un groupement alcoxy ou un groupement NH2 ou un atome de chlore, de préférence un groupe méthoxy ou éthoxy. De préférence, une seule extrémité de chaine du composé A comprend un groupe silanol ou un précurseur de groupe silanol. De préférence, le constituant A comprend au moins un composé choisi parmi les composés de formule :35 dans laquelle - RF représente un groupement perfluoroalkyle à chaîne droite ou ramifiée ayant 1 à 16 atomes de carbone, - X est un atome d'iode, de brome ou d'hydrogène, - Y est un atome d'hydrogène ou un groupe alkyle linéaire ou ramifié ayant 1 à 6 atomes de carbone, - Z est un atome de fluor ou un groupe trifluorométhyle, - R1 est un groupe hydrolysable, - R2 est un atome d'hydrogène ou un groupe monovalent inactif, - a, b, c et d sont des entiers de 0 à 200, - e est 0 ou 1, - m et n sont des entiers de 0 à 2, et - p est un entier de 1 à 10, - Rf, a, b, c, e, m, n et p sont choisis de façon à ce que la masse molaire moyenne du composé de formule (1) soit supérieure ou égale à 2000. De préférence, la première couche hydrophobe est obtenue par dépôt d'une composition comprenant de 35 à 60 % en poids de composé de formule (1), mieux de 40 à 55% en poids de composé de formule (1). Mieux encore, le constituant (1) est préférentiellement choisi parmi les composés de formule : Y C3F7-(- OCF2CF2CF2-) O( CF2 )2-(CH2 C )pH (1') (CH2)m Si -ER1)3 dans laquelle Y est un atome d'hydrogène ou un radical alkyle ayant 1 à 6 atomes de carbone, - R1 est un groupe hydrolysable, - a est un entier de 10 à 50, 5 RF-(OCF2CF2CF2)a OCFCF (0CF2)c CF3 (OCF2CF2)d OCF (CF2)e Y CH2 IC (CI-12)rn X Si-(R )3-n 2 (R-)n (1) - m est un entier de 0 à 2, et - p est un entier de 1 à 10. Le constituant A particulièrement préféré comprend l'Optool DSXTM de la société Daikin ou l'AES 4, de cette même société. Le constituant B est choisi parmi des composés fluorés, de préférence perfluorés, comportant au moins un groupe silanol ou un précurseur de celui-ci, et dont la masse molaire moyenne en nombre est inférieure ou égale à 900, de préférence de 300 à 800 et mieux encore de 400 à 600. Le constituant B lorsqu'il est déposé en monocouche de 5 nm sur une surface de silice SiO2 conduit généralement à une couche possédant une énergie de surface inférieure ou égale à 16 mJ/m2, mieux inférieure ou égale à 15 mJ /m2.et mieux encore inférieure ou égale à 14 mJ/m2. Le constituant B est généralement moins hydrophobe que la constituant A, c'est à dire que l'angle de contact statique avec l'eau d'une monocouche obtenue à partir du constituant A est inférieur à celui d'une monocouche obtenue à partir du constituant B. De préférence, une seule extrémité de chaine du composé B comprend un groupe silanol ou un précurseur de groupe silanol. Un constituant B préféré comprend un composé silazane de formule CF3-(CF2)7-CH2-CH2-Si (NH2)3 Ce composé est disponible sous le nom d'OF110TM de la société Optron. Un autre constituant B utilisable est le composé OF210TM de la même société. Les première et deuxième couches hydrophobes peuvent être formées par toute technique bien connue telle que dépôt au trempé, dépôt par centrifugation, dépôt par pulvérisation et dépôt par évaporation. De préférence les couches hydrophobes sont formées par dépôt par évaporation sous vide. De préférence, les couches temporaires sont aussi formées par évaporation sous vide. Dans ces opérations de dépôt, les constituants A et B peuvent être utilisés tels quels ou dilués avec un solvant approprié, ou encore incorporés dans un matériau fibreux ou poreux. Parmi les solvants convenant pour la dilution des constituants A et B on peut citer les hydrocarbures aliphatiques fluoromodifiés (par ex. : le perfluoroheptane et le perfluorooctane), les hydrocarbures aromatiques fluoromodifiés (par ex. : l'hexafluorure de xylène et le trifluorure de benzène), les éthers fluoromodifiés (par ex. : le méthylperfluorobutyléther et le perfluoro(butyl)-2tétrahydrofurane), les alkylamines fluoromodifiées (par ex. : la perfluorotributylamine et la perfluorotripentylamine), les hydrocarbures (par ex. la benzine de pétrole, les essences minérales, le toluène et le xylène), les cétones (par ex. : l'acétone, la méthyléthylcétone et la méthylisobutylcétone). La couche temporaire est une couche comprenant un fluorure ou un mélange de fluorures métalliques. Comme exemple de fluorures métalliques, on peut citer le fluorure de magnésium MgF2, de lanthane LaF3, d'aluminium AIF3 ou de cérium CeF3. De préférence on utilisera le fluorure de magnésium. Comme indiqué précédemment, l'épaisseur de la première couche de fluorure métallique varie de 22 à 50 nm, mieux de 24 à 40 nm et mieux encore de 25 à 38 nm. Une couche optionnelle d'oxyde métallique et/ou d'hydroxyde métallique peut être déposée sur la lentille selon l'invention La couche de MgO peut résulter de l'évaporation -de granules de MgO, avec une granulométrie de 1 à 3 nm (ref : M-1131 de CERAC) ; -de granules de MgO avec une granulométrie de 3 à 6 mm (réf : M-2013 d'UMICORE) ; -de grains de MgO (ref : 0481263, commercialisé par UMICORE) Mg(OH)2 d'ALDRICH peut être déposé. L'épaisseur de la couche d'oxyde métallique et/ou d'hydroxyde métallique ou de métalloïde est généralement faible, généralement inférieure à 10 nm et préférentiellement varie de 1 à 5 nm. Dans une réalisation préférée de l'invention, la lentille ophtalmique comprend un revêtement antireflet interposé entre la surface principale du substrat et les couches selon l'invention, la première couche hydrophobe étant directement déposée sur la surface externe du revêtement antireflet. De préférence encore, la surface externe du revêtement antireflet est la surface externe d'une couche d'oxyde de silicium, de préférence une couche de SiO2 ou comportant du SiO2. Dans une autre réalisation préférée, l'article d'optique comprend un revêtement antiabrasion et/ou anti-rayure en dessous du revêtement antireflet et éventuellement un revêtement de primaire antichoc entre le revêtement anti-abrasion et/ou anti-rayure et le substrat. Dans la présente demande, le terme substrat optiquement transparent recouvre tout substrat classiquement utilisé dans le domaine de l'optique ophtalmique, que ce substrat soit nu ou revêtu d'un ou plusieurs revêtements fonctionnels classiques autres qu'un revêtement antisalissure. Par surface externe d'un revêtement ou d'une couche on entend la surface de revêtement ou de la couche la plus éloignée de la surface principale du substrat. De manière générale, le substrat de l'article d'optique selon l'invention peut être tout substrat, et de préférence un substrat en verre organique, par exemple une matière plastique thermoplastique ou thermodurcissable. Parmi les matériaux thermoplastiques convenant pour les substrats, on peut citer les (co)polymères (méth)acryliques, en particulier le poly(méthacrylate de méthyle) (PMMA), les (co)polymères thio(méth)acryliques, le polyvinylbutyral (PVB), les polycarbonates (PC), les polyuréthanes (PU), les poly(thiouréthanes), les (co)polymères d'allylcarbonates de polyols, les copolymères thermoplastiques éthylène/acétate de vinyle, les polyesters tels que le poly(téréphtalate d'éthylène) (PET) ou le poly(téréphtalate de butylène) (PBT), les polyépisulfures, les polyépoxydes, les copolymères polycarbonates/polyesters, les copolymères de cyclo-oléfines tels que les copolymères éthylène/norbornène ou éthylène/cyclopentadiène et leurs combinaisons. Par (co)polymère, on entend un copolymère ou un polymère. Par (méth)acrylate, on entend un acrylate ou un méthacrylate. Parmi les substrats préférés selon l'invention, on peut citer des substrats obtenus par polymérisation des (métha)crylates d'alkyle, en particulier des (méth)acrylates d'alkyle en Cl-C4, tels que le (méth)acrylate de méthyle et le (méth)acrylate d'éthyle, des (méth)acrylates aromatiques polyéthoxylés tels que les di(méth)acrylates de bisphénols polyéthoxylés, des dérivés allyles tels que les allylcarbonates de polyols aliphatiques ou aromatiques, linéaires ou ramifiés, des thio(méth)acrylates, des épisulfures et de mélanges précurseurs polythiols/polyisocyanates (pour l'obtention de polythiouréthanes). Par polycarbonate (PC), on entend au sens de la présente invention aussi bien les homopolycarbonates que les copolycarbonates et les copolycarbonates séquences. Les polycarbonates sont disponibles dans le commerce, par exemple auprès des sociétés GENERAL ELECTRIC COMPANY sous la marque LEXAN®, TEIJIN sous la marque PANLITE®, BAYER sous la marque BAYBLEND®, MOBAY CHEMICHAL Corp. sous la marque MAKROLON® et DOW CHEMICAL Co. sous la marque CALIBRE®. Après débordage de la lentille ophtalmique, le retrait de la surcouche temporaire et de l'éventuelle couche temporaire d'oxyde et/ou d'hydroxyde métallique ou de métalloïde peut s'effectuer par tout moyen approprié, par exemple en milieu liquide et/ou par action mécanique, préférentiellement par essuyage à sec, au moyen d'un simple tissu d'entretien de lentilles, et/ou en présence d'un solvant approprié (alcool). L'invention concerne également les lentilles ophtalmiques obtenues après retrait de la couche de fluorure métallique et, lorsqu'elle est présente, de la couche comprenant un oxyde et/ou un hydroxyde métallique ou de métalloïde, qui présentent préférentiellement un angle de contact statique avec l'eau de 117° ou plus. Les exemples suivants illustrent la présente invention de façon non limitative. Dans les exemples, sauf indication contraire, tous les pourcentages et parties sont exprimés en poids. Les épaisseurs, notamment les épaisseurs de couche hydrophobe sont des épaisseurs 30 physiques. EXEMPLES Le dépôt s'effectue dans une machine de dépôt sous vide BAK760 de la société 35 Balzers, équipée d'un canon à ions, un canon à électrons, un évaporateur thermique à effet joule. Les lentilles ophtalmiques sont des lentilles Orma® ayant une puissance de -2,00 dioptries et une épaisseur centre de 2,1 mm. Chaque lentille ophtalmique comprend un revêtement anti-abrasion tel que décrit dans l'exemple 3 du brevet EP614957 et un revêtement antireflet multicouche Zr02/Si02/Zr02/1T0(indium tin oxide)/Si02. .Selon les procédures générales décrites ci-dessous, on dépose directement sur la dernière couche de silice du revêtement antireflet une couche d'Optool DSXTM (fournisseur : société Daikin) puis une couche d'0F210 TM (fournisseur : société Optron), puis les couches de Mg F2 et de MgO sont déposés sous vide secondaire ( On évapore sous vide, au moyen d'un canon à électrons, une couche de MgO (à partir de pastilles de MgO (référence 0481263) de la société UMICORE), d'épaisseur égale à 2 nm, directement sur la couche de Mg F2. Des lentilles sont fabriquées selon le procédé général tel que décrit ci-dessus, en faisant varier les épaisseurs d'Optool DSXTM, d'OF210TM, de MgF2 (L'épaisseur de MgO restant fixée à 2 nm). Des lentilles correspondant à des exemples comparatifs (avec des épaisseurs différentes de celle de la présente invention) sont également fabriquées, ainsi que des lentilles sans deuxième couche hydrophobe (sans 0F210Tm), comme exemple de l'art antérieur. Ces lentilles sont ensuite soumises à des tests de déglantage, d'enlèvement de la surcouche et de mesures d'angles de contact. L'ensemble des résultats obtenus sont récapitulés dans le tableau 2. Mesure des épaisseurs des couches déposées. II existe une différence entre les valeurs des épaisseurs programmées sur le dispositif d'évaporation et celles effectivement déposées. On détermine donc les conditions d'évaporation qu'il convient d'appliquer pour le dépôt des épaisseurs physiques requises pour des monocouches hydrophobes, des monocouches de fluorures métalliques et des monocouches d'oxyde ou d'hydroxyde métalliques ou de métalloïde. Les épaisseurs sont mesurées grâce à un ellipsomètre Technique utilisant un spectro- ellipsomètre Woollam VB-400 VASE. La technique est décrite pour une couche hydrophobe, mais s'applique à tout type de couche de fine épaisseur, préférentiellement inférieure ou égale à 25-30 nm et mieux ( On considère que les couches se déposent sur un oxyde natif SiO2 de 2 nm et on utilise un modèle de Cauchy pour l'indice de réfraction de la couche n=a+b/À+c/À2. Pour une longueur d'onde À. Typiquement a=1,36 ; b=0,003 et c=0 pour les couches fluorées hydrophobes. La méthode consiste ensuite à mesurer 111 et A à 75° d'incidence entre 300 et 800nm et à effectuer un ajustement informatique des valeurs (angle d'incidence et épaisseur de la couche) pour obtenir une bonne cohérence (les courbes se superposent au mieux) entre la simulation théorique et la mesure réelle de l'échantillon en utilisant Tan (111) et cos (A). La mesure d'épaisseur est confirmée si la valeur de l'angle obtenue lors de l'ajustement est proche de 75° (75 °+/-0.5 °). Le procédé est utilisable pour la mesure d'épaisseur d'autres couches, en particulier la couche de MgO, en remplaçant la valeur de a par celle correspondant au matériau et connue de l'homme du métier. Pour les couches d'épaisseur plus importante, en particulier de MgF2, on effectue une mesure classique d'épaisseur à l'ellipsomètre Woolam VB-400 VASE (mesure à 3 angles d'incidence 65°, 70° et 75 °). L'ajustement est effectué en faisant varier les paramètres de Cauchy et l'épaisseur. On donne un point de départ pour le calcul a (dépendant du matériau), b=0,003 et c=0 et une valeur estimée de l'épaisseur (typiquement a=1,38 pour mg F2). Test de déqlantaqe (ou débordage) Ce test permet de noter l'aptitude des lentilles ophtalmiques à passer avec succès un test de débordage. Description du test : 1) collage du pad (patin) adhésif 3M (adhésif double face) (PAD 3M / Essilor diamètre 24 mm réf GAM200) sur le bloc de meulage (gland) (bloc/gland de diamètre 24 mm réf GAM202) en respectant le centrage du pad sur le bloc. 2) retrait du film protecteur du pad en prenant soin de ne pas toucher l'adhésif : 3) collage de l'ensemble bloc+pad au centre de la surface convexe de la lentille testée : Retourner le verre : une couronne d'adhérence continue en périphérie du pad doit être obtenue. L'existence de cette couronne garantit le collage efficace du pad sur la lentille. On effectue ensuite un certain nombre de sollicitations : Tableau 1 Sollicitations Note Le bloc tombe sous son propre poids, sans aucune 0 sollicitation. Le bloc se décolle sous l'effet d'une sollicitation Note comprise entre 0.25 et 3 manuelle (force) exercée latéralement par l'index sur 0.25 : le bloc se décolle dès la 1 ère le gland, le point d'appui étant le pouce appliqué sur 1 : le bloc se décolle à la 2è" la tranche de la lentille. La force s'exerçant 2 : le bloc se décolle à la 3è" latéralement, c'est-à-dire perpendiculairement à l'axe 3 : le bloc se décolle à la 4è" de la lentille. Lors de l'opération ci-dessus, la lentille est immobile pendant le test. On tourne le verre d'un quart de tour entre chaque sollicitation (4 maximum) Vérification de la couronne d'adhésion. S'il y a eu -0.25 sur la note finale dégradation donnant lieu à une retouche La sollicitation s'effectue manuellement au moyen Note comprise entre 3 et 4 d'une pince qui permet d'exercer une force dans l'axe 3.25 : le bloc se décolle dès la 1 ère optique de la lentille, c'est-à-dire perpendiculairement 3.5 : le bloc se décolle à la 2è" à la lentille et dans une direction opposée à celle-ci. 3.75 : le bloc se décolle à la 3è" Le bloc ou gland se décolle lors de sollicitations 4 : le bloc se décolle à la 4è" perpendiculaires avec de la pince à déglanter Vérification de la couronne d'adhésion. S'il y a eu -0.25 sur la note finale dégradation donnant lieu à une retouche : Le bloc se décolle lors de sollicitations manuelles Note comprise entre 4 et 5 circulaires (en torsion) avec la pince à déglanter. 4.5 : le bloc se décolle facilement 5 : le bloc se décolle difficilement Les sollicitations sont progressives et doivent toujours être effectuées dans cet ordre. On obtient la note finale après les différentes sollicitations et le retrait des éventuels « 0.25 de malus ». A titre de référence, la lentille commerciale Essilor Crizal ® Alizé ® comportant une surcouche pour faciliter le débordage obtient une note de 5/5 au test ci-dessus. Une fois la notation obtenue, on procède à une nouvelle numérotation par gamme de résultats : 5 : :+++ 4 à moins de 5 : ++ 3 à moins de 4 : + 2 à moins de 3 : - Inférieur à 2 : X(échec) Test de facilité d'enlèvement de la surcouche : Notes de 1 (très difficile) à 5 (facile). La lentille avec surcouche est maintenue sur sa tranche entre le pouce et l'index d'une main et on vient essuyer la surface de la lentille avec un tissu SelwithTM sec, en appuyant avec le pouce de l'autre main. (1 essuyage correspond à un passage). Après chaque passage, on regarde visuellement en réflexion sous un éclairage de type néon, la couleur du reflet. Lorsque le reflet est de couleur verte, la surcouche a été retirée. Lorsque le reflet reste de couleur bleue, la surcouche est toujours présente ou partiellement présente. On note le nombre de passage nécessaire pour que la surcouche soit retirée et on attribue une première note.. 1: très difficile (5 passages ou plus) 2: 4 passages 3: 3 passages (plus difficile que sur Crizal® Alizé®) 4: 2 passages (un peu plus difficile que Azur) 5: 1 passage (la lentille commerciale Crizal® Alizé@ correspond à ce niveau. Puis on procède à une nouvelle numérotation (par catégorie) Facilité d'enlèvement 5 :+++ 4 à moins de 5 : ++ 3 à moins de 4 : + La conductivité de l'eau est comprise entre 0,3 uS et 1 uS à 25°C. La température de la pièce est maintenue à 23+/- 5°C. Les résultats sont récapitulés dans le tableau 2 ci-dessous. DSXTM (Epaisseur en nm) OF210TM (Epaisseur en nm) MgF2 Angle de contact statique avec l'eau(°) Note Facilité (Epaisseur en nm) déglantage d'enlèvement Exemple Ex1 9,6 5,2 35,7 118,7 +++ + Ex2 9,6 7,8 35,7 117,4 +++ + Ex3 6,2 6,5 35,7 117,2 ++ + Ex4 9,6 7,1 32,9 118,4 ++ + Ex5 9,6 6,5 35,7 118,1 ++ + Ex6 13,1 6,5 35,7 117,2 ++ + Ex7 11 6,2 32,9 117,2 + ++ Ex8 8,3 6,2 32,9 118 + + Comp1 13,1 5,2 52,5 118,1 ++ X Comp 2 13,1 7,8 52,5 117,6 + X Comp 3 13,1 7,8 18,9 118,6 X +++ Comp 4 9,6 6,5 52,5 117,6 - X Comp 5 9,6 0 38,7 113,5 + X Comp 6 9 ,6 0 18,9 114,1 ++ ++ Comp : comparatif Tableau 2 Les exemples selon l'invention permettent d'obtenir une note + au test de déglantage, ainsi qu'une note de + à ++ au test de facilité d'enlèvement, tout en obtenant un angle de contact statique avec l'eau, mesuré après retrait de la couche temporaire, d'au moins 117°. Cette valeur d'angle de contact représente une amélioration importante par rapport à des angles de contact obtenus à partir d'une couche d'Optool DSXTM exemples comparatifs 5 et 6.25 On constate au vu de l'exemple comparatif 3, qu'une épaisseur de MgF2 de 18, 9 nm conduit à un échec au test de déglantage.et qu'une augmentation à 52, 5 nm de l'épaisseur de la couche de MgF2 (Exemple comparatif 4), de façon surprenante, ne permet pas d'obtenir à la fois le niveau requis d'adhérence et de facilité d'essuyage, cette dernière propriété est très importante pour l'utilisateur final. Il apparaît que les effets de l'invention sont obtenus à des valeurs spécifiques d'épaisseurs d'Optool DSXTM, d'OF210TM et de MgF2. REVENDICATIONS1-Lentille ophtalmique apte au débordage comprenant une face principale avant et une face principale arrière, caractérisée en ce qu'elle a été obtenue par dépôt successif dans cet ordre sur au moins une des faces principales de la lentille, préférentiellement la face principale avant, -d'au moins une première couche hydrophobe, d'une épaisseur physique de 6 à 16 nm, obtenue par dépôt d'une composition comprenant un constituant A choisi parmi les composés fluorés, de préférence perfluorés, comportant au moins un groupe silanol ou un précurseur de groupe silanol et dont la masse molaire moyenne en nombre est supérieure ou égale à 2000 g/mol, préférentiellement 2000 à 10000 g/mol; -d'au moins une deuxième couche hydrophobe, d'une épaisseur physique allant de 3 à 20 nm, obtenue par dépôt d'une composition comprenant un constituant B choisi parmi les composés fluorés, de préférence perfluorés, comportant au moins un groupe silanol ou un précurseur de celui-ci, et dont la masse molaire moyenne en nombre est inférieure ou égale à 900 g/mol; -d'au moins une couche temporaire comprenant un fluorure métallique, préférentiellement un fluorure de magnésium, d'une épaisseur physique de 22 à 50 nm; -optionnellement d'une couche temporaire comprenant un oxyde et/ou un hydroxyde métallique ou de métalloïde. 2-Lentille ophtalmique selon la revendication 1, caractérisée en ce que l'épaisseur physique de la deuxième couche hydrophobe varie de 3 à 10 nm. 3-Lentille ophtalmique selon la revendication 2, caractérisée en ce que l'épaisseur physique de la deuxième couche hydrophobe varie de 5 à 8 nm. 4-Lentille ophtalmique selon l'une quelconque des revendication précédentes, caractérisée en ce que l'épaisseur physique de ladite première couche hydrophobe varie de 6 à 15 nm, et l'épaisseur physique de ladite couche comprenant un fluorure métallique varie de 24 à 40 nm. 5-Lentille ophtalmique selon l'une quelconque des revendications précédentes, caractérisée en ce que l'épaisseur physique de ladite première couche hydrophobe varie de 8 à 12 nm, et l'épaisseur physique de ladite couche comprenant un fluorure métallique varie de 25 à 38 nm. 6-Lentille ophtalmique selon l'une quelconque des revendications précédentes, caractérisée en ce que l'épaisseur totale de la première couche hydrophobe et de la deuxième couche hydrophobe est supérieure ou égale à 13 nm. 7-Lentille ophtalmique selon l'une quelconque des revendications précédentes, caractérisée en ce que l'épaisseur totale de la première couche hydrophobe et de la deuxième couche hydrophobe est supérieure ou égale à 15 nm, quand l'épaisseur de la couche temporaire comprenant un fluorure métallique est supérieure ou égale à 40 nm. 8-Lentille ophtalmique selon l'une quelconque des revendications précédentes, caractérisée en ce que le fluorure métallique est un fluorure de magnésium. 9-Lentille ophtalmique selon l'une quelconque des revendications précédentes, caractérisée en ce qu'elle comprend en outre une couche comprenant un oxyde et/ou un hydroxyde métallique ou de métalloïde déposée sur ladite couche comprenant un fluorure métallique et en ce que ledit oxyde et/ou hydroxyde métallique ou de métalloïde est l'oxyde de magnésium. 10-Lentille selon l'une quelconque des revendications précédentes caractérisée en ce que le constituant A possède une masse molaire en nombre de 3000 à 6000 g/mol, mieux 3000 à 5000 g/mol. 11-Lentille ophtalmique selon l'une quelconque des revendications précédentes, caractérisée en ce que le constituant B possède une masse molaire en nombre de 300 à 800 g/mol, mieux de 400 à 600 g/mol. 12-Lentille ophtalmique selon l'une quelconque des revendications précédentes caractérisée en ce qu'une seule extrémité de chaine du composé A comprend un groupe silanol ou un précurseur de groupe silanol. 13-Lentille ophtalmique selon l'une quelconque des revendications précédentes, caractérisée en ce qu'une seule extrémité de chaine du composé B comprend un groupe silanol ou un précurseur de groupe silanol. 14-Lentille ophtalmique selon l'une quelconque des revendications précédentes, caractérisé en ce que le constituant A comprend un composé de formule :35dans laquelle - RF représente un groupement perfluoroalkyle à chaîne droite ou ramifiée ayant 1 à 16 atomes de carbone, - X est un atome d'iode, de brome ou d'hydrogène, - Y est un atome d'hydrogène ou un groupe alkyle linéaire ou ramifié ayant 1 à 6 atomes de carbone, - Z est un atome de fluor ou un groupe trifluorométhyle, - R1 est un groupe hydrolysable, - R2 est un atome d'hydrogène ou un groupe monovalent inactif, - a, b, c et d sont des entiers de 0 à 200, - e est 0 ou 1, - m et n sont des entiers de 0 à 2, et - p est un entier de 1 à 10. - Rf, a, b, c, e, m, n et p sont choisis de façon à ce que la masse molaire moyenne du composé de formule (1) soit supérieure ou égale à 2000 g/mol. 15-Lentille ophtalmique selon l'une quelconque des revendications précédentes, caractérisée en ce que la première couche hydrophobe est obtenue par dépôt d'une 20 composition comprenant au moins 40%, mieux au moins 50% en masse, mieux encore au moins 70%, et de façon optimale au moins 80% en masse de composé A. 16-Lentille ophtalmique selon l'une quelconque des revendications 14 ou 15, caractérisée en ce que la première couche hydrophobe est obtenue par dépôt d'une 25 composition comprenant de 35 à 60 % en poids de composé de formule (1), mieux de 40 à 55% en poids de composé de formule (1). 17-Lentille ophtalmique selon l'une quelconque des revendications précédentes, caractérisée en ce que les deux couches hydrophobes sont déposées par évaporation. 17 RF-(OCF2CF2CF2)a OCFCF (0CF2)c CF3 (OCF2CF2)d OCF (CF2)e Y CH2 IC (CI-12)rn X Si-(R )3-n 2 (R-)n (1) 30 18-Lentille ophtalmique obtenue par la mise en oeuvre d'au moins les étapes suivantes : 1) obtenir une lentille ophtalmique selon l'une quelconque des revendications précédentes; 2) retirer la couche comprenant un fluorure métallique et, lorsqu'elle est présente, la couche comprenant un oxyde métallique ou de métalloïde et/ou un hydroxyde métallique ou de métalloïde, la lentille obtenue présentant un angle de contact statique avec l'eau de 117° ou plus.